(57)【要約】【課題】波長３５０ｎｍの低い光透過率、及び、波長４３０ｎｍの高い光透過率を有する硬化物を得ることが可能な樹脂組成物を提供する。【解決手段】（ａ）（メタ）アクリル重合体と、（ｂ）少なくとも２つの（メタ）アクリロイル基を有する化合物と、（ｃ）重合開始剤と、（ｄ）紫外線吸収剤と、を含有し、（ｄ）成分の含有量が０．００２〜０．０４質量％である、樹脂組成物。【選択図】なし【特許請求の範囲】
【請求項１】
（ａ）（メタ）アクリル重合体と、（ｂ）少なくとも２つの（メタ）アクリロイル基を有する化合物と、（ｃ）重合開始剤と、（ｄ）紫外線吸収剤と、を含有し、
前記（ｄ）成分の含有量が０．００２〜０．０４質量％である、樹脂組成物。
【請求項２】
請求項１に記載の樹脂組成物の硬化物。
【請求項３】
請求項１に記載の樹脂組成物を含む樹脂層が半導体基板と透明基材との間に配置された状態で前記樹脂層を硬化する工程を備える、半導体装置の製造方法。
【請求項４】
半導体基板と、透明基材と、前記半導体基板及び前記透明基材の間に配置された樹脂層と、を備え、
前記樹脂層が、請求項１に記載の樹脂組成物又はその硬化物を含む、半導体装置。
【発明の詳細な説明】
【技術分野】
【０００１】
本発明は、樹脂組成物、硬化物、半導体装置及びその製造方法に関する。
【背景技術】
【０００２】
近年、デジタルスチルカメラ及びカメラ付携帯電話の普及に伴い、固体撮像素子（固体撮像デバイス）の低消費電力化及び小型化が進んでおり、従来のＣＣＤ（Ｃｈａｒｇｅ  Ｃｏｕｐｌｅｄ  Ｄｅｖｉｃｅ、電荷結合素子）イメージセンサの他に、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ、相補型金属酸化膜半導体）イメージセンサが用いられるようになっている。これらイメージセンサは、１つの半導体チップに複数の画素が２次元的に配列されたセンサ部（撮像画素部）と、センサ部の外側に配置された周辺回路部と、を備えている。
【０００３】
ＣＭＯＳイメージセンサの構造としては、「表面照射型」構造及び「裏面照射型」構造が知られている（例えば、下記特許文献１，２を参照）。特許文献１の表面照射型ＣＭＯＳイメージセンサにおいて、外部から入射した光は、ガラス基板及びキャビティ（空洞）を通過して各マイクロレンズに入射し、マイクロレンズによって集光された後、カラーフィルタ層及び配線層を通過してフォトダイオードに入射する。そして、このフォトダイオードに入射した光が光電変換されて信号電荷が発生し、この信号電荷から電気信号が生成されることにより画像データが取得される。
【０００４】
一方、特許文献２の裏面照射型ＣＭＯＳイメージセンサにおいては、半導体基板の一方の面にフォトダイオードが形成されており、この一方の面上にカラーフィルタ層及びマイクロレンズが配置されている。マイクロレンズの上方には、接着剤層及びキャビティ（空洞）を介してガラス基板が配置されている。一方、半導体基板の他方の面上には、配線層が配置されている。この裏面照射型構造によれば、マイクロレンズに入射した光が、配線層を通ることなく受光部で受光されるため、配線層による光の減衰が回避され、受光感度が高められる。
【０００５】
また、裏面照射型ＣＭＯＳイメージセンサの構造としては、マイクロレンズを備えるシリコン基板上に、マイクロレンズを覆わないように外周側の部分に配置された接着剤層と、当該接着剤層によって囲まれたキャビティ（空洞）に充填された低屈折率層とを介して、ガラス基板が配置された構造が知られている（例えば、下記特許文献３を参照）。
【先行技術文献】
【特許文献】
【０００６】
【特許文献１】特開２００７−２８１３７５号公報
【特許文献２】特開２００５−１４２２２１号公報
【特許文献３】特開２０１０−４０６２１号公報
【発明の概要】
【発明が解決しようとする課題】
【０００７】
ところで、ＣＣＤイメージセンサ、ＣＭＯＳイメージセンサ等の半導体装置の分光感度は、人の視認度に近いことが好ましい。このような観点から、波長３９０ｎｍ以下の範囲の光透過率が低く、且つ、波長４３０ｎｍ近傍の光透過率が高いことが好ましく、特に、波長３５０ｎｍの光透過率が低く、且つ、波長４３０ｎｍの光透過率が高いことが好ましい。そのため、半導体装置の構成部材を得るための硬化性の樹脂組成物に対しては、このような分光感度を有する硬化物が得られることが求められる。
【０００８】
本発明は、前記事情に鑑みてなされたものであり、波長３５０ｎｍの低い光透過率、及び、波長４３０ｎｍの高い光透過率を有する硬化物を得ることが可能な樹脂組成物及びその硬化物を提供することを目的とする。さらに、本発明は、前記樹脂組成物を用いた半導体装置及びその製造方法を提供することを目的とする。
【課題を解決するための手段】
【０００９】
本発明に係る樹脂組成物の一側面は、（ａ）（メタ）アクリル重合体と、（ｂ）少なくとも２つの（メタ）アクリロイル基を有する化合物と、（ｃ）重合開始剤と、（ｄ）紫外線吸収剤と、を含有し、前記（ｄ）成分の含有量が０．００２〜０．０４質量％である。
【００１０】
このような樹脂組成物によれば、波長３５０ｎｍの低い光透過率、及び、波長４３０ｎｍの高い光透過率を有する硬化物を得ることができる。
【００１１】
本発明に係る硬化物の一側面は、上述の樹脂組成物の硬化物である。
【００１２】
本発明に係る半導体装置の製造方法の一側面は、上述の樹脂組成物を含む樹脂層が半導体基板と透明基材との間に配置された状態で前記樹脂層を硬化する工程を備える。
【００１３】
本発明に係る半導体装置の一側面は、半導体基板と、透明基材と、前記半導体基板及び前記透明基材の間に配置された樹脂層と、を備え、前記樹脂層が上述の樹脂組成物又はその硬化物を含む。
【発明の効果】
【００１４】
本発明によれば、波長３５０ｎｍの低い光透過率、及び、波長４３０ｎｍの高い光透過率を有する硬化物を得ることが可能な樹脂組成物及びその硬化物を提供することができる。さらに、本発明によれば、前記樹脂組成物を用いた半導体装置及びその製造方法を提供することができる。
【００１５】
本発明に係る樹脂組成物及びその硬化物は、マイクロレンズを覆わないように基板上の外周側の部分に配置された部材を有し、当該部材によって囲まれたキャビティ（空洞）に樹脂組成物又はその硬化物が充填された構成、及び、樹脂組成物により形成された樹脂層が基板上の全面に形成された構成のいずれにも用いることができる。
【００１６】
本発明によれば、半導体装置又はその製造への樹脂組成物の使用を提供できる。本発明によれば、光学部品又はその製造への樹脂組成物の使用を提供できる。本発明によれば、固体撮像素子又はその製造への樹脂組成物の使用を提供できる。本発明によれば、半導体装置への樹脂組成物の硬化物の使用を提供できる。本発明によれば、光学部品への樹脂組成物の硬化物の使用を提供できる。本発明によれば、固体撮像素子への樹脂組成物の硬化物の使用を提供できる。
【図面の簡単な説明】
【００１７】
【図１】半導体装置の製造方法の一例を示す工程図である。
【図２】半導体装置の製造方法の一例を示す工程図である。
【図３】半導体装置の一例を示す平面図である。
【図４】図３に示すＡ−Ａ’線の断面図である。
【図５】半導体装置の他の例を示す断面図である。
【図６】半導体装置の製造方法を対比するための図面である。
【図７】キャビティ構造を有する半導体装置の一例を示す断面図である。
【発明を実施するための形態】
【００１８】
以下、本発明の実施形態について説明するが、本発明はこれらの実施形態に何ら限定されるものではない。
【００１９】
本明細書において、「（メタ）アクリロイル基」とは、「アクリロイル基」及びそれに対応する「メタクリロイル基」の少なくとも一方を意味する。「（メタ）アクリレート」等の他の類似表現についても同様である。「〜」を用いて示された数値範囲は、「〜」の前後に記載される数値をそれぞれ最小値及び最大値として含む範囲を示す。本明細書中に段階的に記載されている数値範囲において、ある段階の数値範囲の上限値又は下限値は、他の段階の数値範囲の上限値又は下限値に置き換えてもよい。本明細書中に記載されている数値範囲において、その数値範囲の上限値又は下限値は、実施例に示されている値に置き換えてもよい。「層」及び「膜」との語は、平面図として観察したときに、全面に形成されている形状の構造に加え、一部に形成されている形状の構造も包含する。「工程」との語には、独立した工程だけでなく、他の工程と明確に区別できない場合であっても、その工程の所期の目的が達成されれば、本用語に含まれる。「Ａ又はＢ」とは、Ａ及びＢのどちらか一方を含んでいればよく、両方とも含んでいてもよい。組成物中の各成分の含有量は、組成物中に各成分に該当する物質が複数存在する場合、特に断らない限り、組成物中に存在する当該複数の物質の合計量を意味する。本明細書に例示する材料は、特に断らない限り、１種を単独で又は２種以上を組み合わせて用いることができる。
【００２０】
＜樹脂組成物及び硬化物＞
本実施形態に係る樹脂組成物は、（ａ）（メタ）アクリル重合体（以下、場合により「（ａ）成分」という）と、（ｂ）少なくとも２つの（メタ）アクリロイル基を有する化合物（以下、場合により「（ｂ）成分」という）と、（ｃ）重合開始剤（以下、場合により「（ｃ）成分」という）と、（ｄ）紫外線吸収剤（以下、場合により「（ｄ）成分」という）と、を含有し、（ｄ）成分の含有量が、樹脂組成物の総量（固形分の全量）を基準として０．００２〜０．０４質量％である。本実施形態に係る樹脂組成物は、硬化性（例えば熱硬化性）の樹脂組成物である。本実施形態に係る硬化物は、本実施形態に係る樹脂組成物の硬化物である。
【００２１】
本実施形態に係る樹脂組成物によれば、樹脂組成物が（ａ）〜（ｃ）成分に加えて特定量の（ｄ）成分を含有していることにより、波長３５０ｎｍの低い光透過率、及び、波長４３０ｎｍの高い光透過率を有する硬化物を得ることができる。波長３５０ｎｍの光透過率は、２０％未満が好ましく、１０％以下がより好ましく、５％以下が更に好ましく、１％以下が特に好ましく、１％未満が極めて好ましく、０．９％以下が非常に好ましく、０．８％以下がより一層好ましい。波長４３０ｎｍの光透過率は、７０％以上が好ましく、８０％以上がより好ましく、８１％以上が更に好ましく、８２％以上が特に好ましく、８３％以上が極めて好ましく、８４％以上が非常に好ましく、８５％以上がより一層好ましい。
【００２２】
本実施形態に係る樹脂組成物は、接着剤組成物として用いることができる。本実施形態に係る樹脂組成物は、液状（ワニス状）であってもよく、フィルム状であってもよい。本実施形態に係る樹脂組成物は、半導体装置用の樹脂組成物として用いることが可能であり、例えば、光学部品用の樹脂組成物として用いることができる。
【００２３】
（（ａ）成分：（メタ）アクリル重合体）
「（メタ）アクリル重合体」とは、（メタ）アクリロイル基を有する単量体（（メタ）アクリル単量体）由来の構造単位を有する重合体であり、例えば、（メタ）アクリロイル基を一分子内に１つ有する（メタ）アクリル単量体を１種で重合させて得られる構造を有する重合体（単独重合体）、前記（メタ）アクリル単量体を２種以上組み合わせて共重合させて得られる構造を有する重合体（共重合体）、及び、前記（メタ）アクリル単量体と他の単量体とを共重合させて得られる構造を有する重合体（共重合体）が挙げられる。前記（メタ）アクリル単量体と共重合可能な単量体としては、（メタ）アクリロイル基を一分子内に２つ以上有する化合物；重合性不飽和結合を一分子内に１つ有し、且つ、（メタ）アクリロイル基を有していない重合性化合物（例えば、（メタ）アクリロニトリル、スチレン、酢酸ビニル及びアルケン（エチレン、プロピレン等））；重合性不飽和結合を一分子内に２つ以上有し、且つ、（メタ）アクリロイル基を有していない重合性化合物（ジビニルベンゼン等）などが挙げられる。（ａ）成分は、１種を単独で又は２種以上を組み合わせて使用することができる。
【００２４】
（ａ）成分は、波長３５０ｎｍの低い光透過率及び波長４３０ｎｍの高い光透過率を得やすい観点から、（ａ）成分の総量を基準として、（メタ）アクリロイル基を一分子内に１つ有する（メタ）アクリル単量体に由来する構造単位を３０〜１００質量％有していることが好ましく、５０〜１００質量％有していることがより好ましい。
【００２５】
（ａ）成分は、官能基を有することが好ましく、例えば、官能基を有する構造単位を有することが好ましい。これらの場合、低弾性率に伴う優れた応力緩和性、耐リフロー剥離性、耐クラック性、接着性及び耐熱性を容易に発現させることができる。官能基としては、カルボキシル基、酸無水物基、水酸基、アミノ基、アミド基、リン酸基、シアノ基、マレイミド基及びエポキシ基からなる群より選ばれる少なくとも１種を用いることができる。官能基としては、エポキシ基が好ましい。（ａ）成分がエポキシ基を有することにより、金属、ガラス等の無機材質の基板への密着性を向上させることができる。
【００２６】
官能基を（メタ）アクリル重合体に導入する方法は、特に限定されない。官能基を有する官能基含有単量体を、例えば、国際公開第２０１５／１１５５３７号に記載されるような既存の方法でランダム重合させることにより、官能基を（メタ）アクリル重合体に導入することができる。中でも、低コストで高分子量化が可能な観点から、懸濁重合が好ましい。
【００２７】
懸濁重合は、水性溶媒中で懸濁剤を添加して行う。懸濁剤としては、得られる（メタ）アクリル重合体内にイオン性不純物が残留する可能性が低い観点から、非イオン性の水溶性高分子を用いることが好ましい。水溶性高分子の使用量は、単量体の総量１００質量部に対して０．０１〜１質量部であることが好ましい。
【００２８】
重合反応においては、一般的に用いられる重合開始剤、連鎖移動剤等を使用してもよい。重合開始剤としては、後述する（ｃ）重合開始剤と同様の化合物等が挙げられる。連鎖移動剤としては、ｎ−オクチルメルカプタン等のチオール類などが挙げられる。
【００２９】
官能基含有単量体は、一分子内に、カルボキシル基、酸無水物基、水酸基、アミノ基、アミド基、リン酸基、シアノ基、マレイミド基及びエポキシ基からなる群より選ばれる少なくとも１種の官能基と、少なくとも１つの重合性の炭素−炭素二重結合とを有することが好ましい。
【００３０】
前記官能基は、ワニス状態でのゲル化、使用時のノズル等のつまり、スピンコート時のピンホール発生などの問題を回避しやすい観点から、アミノ基、アミド基、リン酸基、シアノ基、マレイミド基及びエポキシ基からなる群より選ばれる少なくとも１種であることが好ましい。また、前記官能基は、着色を高度に防止しやすい観点から、カルボキシル基、酸無水物基、水酸基、リン酸基及びエポキシ基からなる群より選ばれる少なくとも１種であることが好ましい。さらに、これら両方の観点から、前記官能基は、リン酸基及びエポキシ基からなる群より選ばれる少なくとも１種であることがより好ましく、エポキシ基であることが更に好ましい。
【００３１】
官能基含有単量体としては、国際公開第２０１５／１１５５３７号に例示されるような、カルボキシル基含有単量体；酸無水物基含有単量体；水酸基含有単量体；アミノ基含有単量体；リン酸基含有単量体；シアン化ビニル化合物；Ｎ−置換マレイミド類；エポキシ基含有単量体等を使用することができる。官能基含有単量体は、１種を単独で又は２種以上を組み合わせて使用することができる。
【００３２】
この中でも、（メタ）アクリル酸グリシジル等のエポキシ基含有単量体を使用することが特に好ましい。さらに、このような単量体を使用することによって得られる（メタ）アクリル重合体（例えば、グリシジル基含有（メタ）アクリル重合体）は、（メタ）アクリル単量体又はオリゴマーと相溶することが好ましい。グリシジル基含有（メタ）アクリル重合体は、常法によって合成してもよく、市販品を入手してもよい。市販品としては、ＨＴＲ−８６０Ｐ−３（ナガセケムテックス株式会社、商品名）等が挙げられる。このような（メタ）アクリル重合体は、優れた耐クラック性、接着性及び耐熱性が発現しやすい観点、及び、優れた保存安定性を確保しやすい観点から好ましい。
【００３３】
前記官能基を有する構造単位の含有量は、接着力を容易に確保できると共に、ゲル化を容易に防止することができる観点から、（ａ）成分の総量を基準として、下記の範囲が好ましい。前記官能基を有する構造単位の含有量は、０．５質量％以上が好ましく、０．８質量％以上がより好ましく、１．０質量％以上が更に好ましく、２．０質量％以上が特に好ましく、３．０質量％以上が極めて好ましい。前記官能基を有する構造単位の含有量は、２０質量％以下が好ましく、１０質量％以下がより好ましく、６．０質量％以下が更に好ましく、５．０質量％以下が特に好ましい。これらの観点から、前記官能基を有する構造単位の含有量は、０．５〜２０質量％が好ましい。
【００３４】
（ａ）成分は、窒素原子含有基を有する構造単位を有していてもよい。（ａ）成分における窒素原子含有基を有する構造単位の含有量は、（ａ）成分の総量を基準として、５質量％以下が好ましく、３質量％以下がより好ましく、１質量％以下が更に好ましい。（ａ）成分は、窒素原子含有基を有する構造単位を含まないことが特に好ましい。前記窒素原子含有基としては、アミノ基、アミド基、シアノ基、マレイミド基等が挙げられる。また、窒素原子含有基を有する構造単位としては、前記に列挙した官能基含有単量体のうち、窒素原子を含む単量体由来の構造単位等が挙げられ、（メタ）アクリロニトリル等のシアン化ビニル化合物由来の構造単位等が挙げられる。
【００３５】
（ａ）成分を合成する際に使用可能な、官能基含有単量体以外の単量体としては、国際公開第２０１５／１１５５３７号に例示されるような、（メタ）アクリル酸エステル類；芳香族ビニル化合物；脂環式単量体等が挙げられる。官能基含有単量体以外の単量体は、１種を単独で又は２種以上を組み合わせて使用することができる。
【００３６】
これらの中でも、ゲル化せずに（メタ）アクリル重合体（例えば、重量平均分子量が１０万以上の（メタ）アクリル重合体）を合成しやすい観点から、（メタ）アクリル酸エステル類が好ましい。（メタ）アクリル酸エステル類の中でも、官能基含有単量体との共重合性に優れる観点から、（メタ）アクリル酸エチル、（メタ）アクリル酸ブチル、及び、（メタ）アクリル酸２−エチルヘキシルからなる群より選ばれる少なくとも１種がより好ましい。
【００３７】
（ａ）成分は、脂環式構造及び複素環式構造からなる群より選ばれる少なくとも１種を有することが好ましく、脂環式構造を有することがより好ましい。（ａ）成分が脂環式構造を有することにより、（メタ）アクリル重合体中の非晶質成分が増加するため、透明性が高くなりやすい傾向にある。また、同じ炭素数の脂肪族構造（脂肪族の構造単位等）と比較すると、ガラス転移温度（Ｔｇ）が向上し、耐熱性が高くなる傾向にある。
【００３８】
（ａ）成分は、脂環式構造及び複素環式構造からなる群より選ばれる少なくとも１種を有する構造単位を有することが好ましく、脂環式構造を有する構造単位を有することがより好ましい。脂環式構造又は複素環式構造を有する構造単位を有する（メタ）アクリル重合体を製造する際に用いられる、脂環式構造又は複素環式構造を有する単量体としては、例えば、下記一般式（１）で表される化合物が挙げられる。
【００３９】
【化１】
2019204061.tif 000002
［式（１）中、Ｒ１は水素原子又はメチル基を示し、Ｒ２は脂環基又は複素環基を示し、Ｘは炭素数１〜６のアルキレン基を示し、ｎは０〜１０の整数を示す。ｎが２以上の整数であるとき、複数存在するＸは互いに同一であっても異なっていてもよい。ここで「脂環基」とは、炭素原子が環状に結合した構造を有する基であり、「複素環基」とは、炭素原子及び１以上のヘテロ原子が環状に結合した構造を有する基である。］
【００４０】
Ｒ２としては、例えば、下記式（２ａ）〜（２ｈ）で表される基が挙げられる。
【化２】
2019204061.tif 000003
［式中、Ｒ３、Ｒ４、Ｒ５、Ｒ６、Ｒ７、Ｒ８、Ｒ９及びＲ１０はそれぞれ独立に、水素原子又は炭素数１〜４のアルキル基を示し、Ｒ１１は水素原子、炭素数１〜４のアルキル基、又は、ＯＲ１１ａで示される構造を示し、Ｒ１１ａは水素原子又は炭素数１〜８のアルキル基を示す。］
【００４１】
式（１）で表される化合物としては、（メタ）アクリル酸シクロヘキシル（別名：シクロヘキシル（メタ）アクリレート）、（メタ）アクリル酸イソボルニル（別名：イソボルニル（メタ）アクリレート）、（メタ）アクリル酸トリシクロ［５．２．１．０２，６］デカ−８−イル（別名：トリシクロ［５．２．１．０２，６］デシル（メタ）アクリレート）等が挙げられる。
【００４２】
官能基含有単量体以外のこれらの単量体の含有量は、（ａ）成分のＴｇが−５０〜５０℃の範囲となるように調整されることが好ましい。例えば、単量体として、メタクリル酸グリシジルを２．５質量％、メタクリル酸メチルを４３．５質量％、アクリル酸エチルを１８．５質量％、及び、アクリル酸ブチルを３５．５質量％用いることで、Ｔｇが１２℃であり且つ重量平均分子量が１０万以上のエポキシ基含有（メタ）アクリル重合体である（ａ）成分を合成できる。
【００４３】
官能基含有単量体を組み合わせて使用する場合の混合比率は、（メタ）アクリル重合体のＴｇを考慮して決定され、（ａ）成分のＴｇが−５０℃以上であることが好ましい。Ｔｇが−５０℃以上であると、Ｂステージ状態での樹脂組成物のタック性が適当であり、取り扱い性に優れるためである。このような観点から、官能基含有単量体、及び、官能基含有単量体以外の単量体の混合比率（官能基含有単量体：官能基含有単量体以外の単量体）は、１００：０〜０．１：９９．９であることが好ましく、１００：０〜１：９９であることがより好ましく、５０：５０〜１：９９であることが更に好ましく、３０：７０〜１：９９であることが特に好ましく、２０：８０〜１：９９であることが極めて好ましい。
【００４４】
（ａ）成分は、下記一般式（Ｉ）で表される構造単位、下記一般式（ＩＩ）で表される構造単位、及び、下記一般式（ＩＩＩ）で表される構造単位からなる群より選ばれる少なくとも１種を有していてもよい。
【００４５】
【化３】
2019204061.tif 000004
［式（Ｉ）中、Ｒ１ａは、水素原子又はメチル基を示し、Ｘａは、エポキシ基を含む基を示す。］
【００４６】
【化４】
2019204061.tif 000005
［式（ＩＩ）中、Ｒ２ａは、水素原子又はメチル基を示し、Ｙａは、置換基を有していてもよい炭素数５〜２２の脂環基（式（Ｉ）のＸに該当する基を除く）を示す。］
【００４７】
【化５】
2019204061.tif 000006
［式（ＩＩＩ）中、Ｒ３ａは、水素原子又はメチル基を示し、Ｚａは、置換基を有していてもよい炭素数１〜１０の直鎖又は分岐アルキル基（式（Ｉ）のＸに該当する基を除く）を示す。］
【００４８】
単量体を重合させて（メタ）アクリル重合体（例えば、官能基を有する構造単位を有する（メタ）アクリル重合体）を製造する場合、その重合方法としては、溶液重合、懸濁重合（パール重合）等の前記の方法を使用することができる。
【００４９】
（ａ）成分の重量平均分子量は、成膜後の強度、可撓性及びタック性が適当であり、また、フロー性が適当なため、配線の回路充填性が容易に確保できる観点から、下記の範囲が好ましい。（ａ）成分の重量平均分子量は、充分な弾性率（例えば２６０℃の弾性率）を保持することができる観点から、１０万以上が好ましく、１２万以上がより好ましく、２０万以上が更に好ましく、３０万以上が特に好ましく、４０万以上が極めて好ましく、４５万以上が非常に好ましい。（ａ）成分の重量平均分子量は、３００万以下が好ましく、２００万以下がより好ましく、１００万以下が更に好ましく、８０万以下が特に好ましい。これらの観点から、（ａ）成分の重量平均分子量は、１０万〜３００万が好ましい。重量平均分子量とは、実施例で説明するようにゲル・パーミエーション・クロマトグラフィー（ＧＰＣ）で測定し、標準ポリスチレン検量線を用いて換算した値を示す。
【００５０】
（ａ）成分の含有量は、良好な貯蔵弾性率を示し、成形時のフローを抑制でき、且つ、高温での取り扱い性も充分に得られる観点から、（ｂ）成分の総量１００質量部に対して下記の範囲が好ましい。（ａ）成分の含有量は、１０質量部以上が好ましく、１５質量部以上がより好ましく、２０質量部以上が更に好ましく、５０質量部以上が特に好ましく、７５質量部以上が極めて好ましく、１００質量部以上が非常に好ましい。（ａ）成分の含有量は、４００質量部以下が好ましく、３５０質量部以下がより好ましく、３００質量部以下が更に好ましく、２００質量部以下が特に好ましく、１５０質量部以下が極めて好ましい。これらの観点から、（ａ）成分の含有量は、１０〜４００質量部が好ましい。
【００５１】
（（ｂ）成分：少なくとも２つの（メタ）アクリロイル基を有する化合物）
本実施形態に係る樹脂組成物では、（ａ）成分と（ｂ）成分との相溶性が高く、且つ、これらの屈折率が近い傾向にあることから、硬化後に視認性を確保できる程度の優れた透明性を得ることができる。さらに、前記のとおり相溶性が高いことから、ワニス状態又は半硬化状態で相分離が発生しにくく、保存安定性にも優れる。また、ラジカル硬化後、硬化の熱により相分離が発生した場合であっても、ミクロな相分離にとどまり、視認性、接着強度等の硬化物特性のバラツキを抑制することができる。本実施形態に係る樹脂組成物をキャビティに充填することにより、光損失の問題を解決することもできる。
【００５２】
（ｂ）成分としては、例えば、（メタ）アクリル単量体及びそのオリゴマー（（ａ）成分に該当する化合物を除く）が挙げられる。（ｂ）成分の分子量（例えば重量平均分子量）は、例えば、２万以下であってもよく、１万以下であってもよい。
【００５３】
少なくとも２つの（メタ）アクリロイル基を有する単量体としては、脂環式構造を有する多官能（メタ）アクリル単量体、脂肪族構造を有する多官能（メタ）アクリル単量体、ジオキサングリコール構造を有する多官能（メタ）アクリル単量体、官能基（（メタ）アクリロイル基を除く）を有する多官能（メタ）アクリル単量体等が挙げられる。官能基を有する多官能（メタ）アクリル単量体としては、脂環式構造、脂肪族構造又はジオキサングリコール構造を有する多官能（メタ）アクリル単量体を除く。なお、ここでの「多官能」とは、（メタ）アクリロイル基についていうものであり、化合物中に少なくとも２つの（メタ）アクリロイル基を有することを意味する。
【００５４】
（ｂ）成分は、１種を単独で又は２種以上を組み合わせて使用することができる。
【００５５】
（ｂ）成分は、波長３５０ｎｍの低い光透過率及び波長４３０ｎｍの高い光透過率を得やすい観点から、脂環式構造を有する多官能（メタ）アクリル単量体、及び、ジオキサングリコール構造を有する多官能（メタ）アクリル単量体からなる群より選ばれる少なくとも１種が好ましい。（ｂ）成分は、硬化物のクラック、及び、基材からの剥離を防ぎやすい観点から、脂肪族構造を有する多官能（メタ）アクリル単量体が好ましい。
【００５６】
多官能（メタ）アクリル単量体としては、例えば、（メタ）アクリロイル基を２つ有する（メタ）アクリル単量体を挙げることができる。
【００５７】
（メタ）アクリロイル基を２つ有する（メタ）アクリル単量体としては、シクロヘキサン−１，４−ジメタノールジ（メタ）アクリレート、シクロヘキサン−１，３−ジメタノールジ（メタ）アクリレート、トリシクロデカンジメチロールジ（メタ）アクリレート（例えば、日本化薬株式会社、ＫＡＹＡＲＡＤ  Ｒ−６８４、トリシクロデカンジメチロールジアクリレート）、トリシクロデカンジメタノールジ（メタ）アクリレート（例えば、新中村化学工業株式会社、Ａ−ＤＣＰ、トリシクロデカンジメタノールジアクリレート）、ジオキサングリコールジ（メタ）アクリレート（例えば、日本化薬株式会社、ＫＡＹＡＲＡＤ  Ｒ−６０４、ジオキサングリコールジアクリレート；新中村化学工業株式会社、Ａ−ＤＯＧ、ジオキサングリコールジアクリレート）、ノナンジオールジ（メタ）アクリレート、ネオペンチルグリコールジ（メタ）アクリレート、ジシクロペンタニルジ（メタ）アクリレート、１，６−ヘキサンジオールジ（メタ）アクリレート、エチレンオキサイド変性１，６−ヘキサンジオールジ（メタ）アクリレート、ネオペンチルグリコールジ（メタ）アクリレート、（ポリ）エチレンオキサイド変性ネオペンチルグリコールジ（メタ）アクリレート、ヒドロキシピバリン酸ネオペンチルグリコールジ（メタ）アクリレート、ポリエチレングリコールジ（メタ）アクリレート、ポリプロピレングリコールジ（メタ）アクリレート、エチレンオキサイド変性ビスフェノールＡ型ジ（メタ）アクリレート（好ましくはポリエチレンオキサイド変性ビスフェノールＡ型ジ（メタ）アクリレート、より好ましくはエチレンオキサイド５〜１５モル変性ビスフェノールＡ型ジ（メタ）アクリレート）、（ポリ）エチレンオキサイド変性リン酸ジ（メタ）アクリレート等を挙げることができる。
【００５８】
前記の中でも、波長３５０ｎｍの低い光透過率及び波長４３０ｎｍの高い光透過率を得やすい観点から、ジオキサングリコールジ（メタ）アクリレート及びトリシクロデカンジメタノールジ（メタ）アクリレートからなる群より選ばれる少なくとも１種が好ましく、ジオキサングリコールジアクリレート及びトリシクロデカンジメタノールジアクリレートからなる群より選ばれる少なくとも１種がより好ましい。
【００５９】
前記以外の多官能（メタ）アクリル単量体としては、例えば、ペンタエリスリトールトリ（メタ）アクリレート、エチレンオキサイド変性イソシアヌル酸トリ（メタ）アクリレート等の、（メタ）アクリロイル基を３つ有する（メタ）アクリル単量体を挙げることができる。
【００６０】
（ｂ）成分の含有量は、（ａ）成分及び（ｂ）成分の総量１００質量部に対して、２０質量部以上が好ましく、３０質量部以上がより好ましく、４０質量部以上が更に好ましい。（ｂ）成分の含有量は、（ａ）成分及び（ｂ）成分の総量１００質量部に対して、８０質量部以下が好ましく、７０質量部以下がより好ましく、６０質量部以下が更に好ましく、５０質量部以下が特に好ましい。（ｂ）成分の含有量は、（ａ）成分及び（ｂ）成分の総量１００質量部に対して、２０〜８０質量部が好ましい。（ｂ）成分の含有量が前記各範囲であると、３次元架橋をしやすいため、耐熱性が更に向上する傾向がある。また、硬化後に相分離が発生した場合であっても、相分離の範囲をミクロスケールに留めることができる。そのため、視認性、接着強度等の硬化物特性のバラツキを容易に抑制でき、半導体若しくは電子部品の製造工程における反り又はクラックを容易に抑制できる。
【００６１】
（（ｃ）成分：重合開始剤）
（ｃ）成分としては、例えば、（ｃ１）熱重合開始剤（以下、場合により「（ｃ１）成分」という）及び／又は（ｃ２）光重合開始剤（以下、場合により「（ｃ２）成分」という）を用いることができる。
【００６２】
（ｃ１）成分としては、国際公開第２０１５／１１５５３７号に例示されるような、有機過酸化物；アゾ化合物などが挙げられる。
【００６３】
（ｃ１）成分は、１種を単独で又は２種以上を組み合わせて使用することができる。
【００６４】
（ｃ１）成分の中でも、波長３５０ｎｍの低い光透過率及び波長４３０ｎｍの高い光透過率を得やすい観点から、有機過酸化物が好ましく、樹脂組成物の取り扱い性（シェルフライフ、ポットライフ等）と硬化性との良好なバランスを保つ観点から、１０時間半減期温度が９０〜１５０℃である有機過酸化物がより好ましい。なお、有機過酸化物の半減期温度は、国際公開第２０１５／１１５５３７号に記載された方法で測定できる。
【００６５】
前記で挙げた（ｃ１）成分の中でも、有機過酸化物としては、保存安定性及び熱硬化性に優れる観点から、ジクミルパーオキサイド（例えば、日油株式会社製、商品名：パークミルＤ）、及び、ｎ−ブチル４，４−ビス（ｔ−ブチルパーオキシ）バレレート（例えば、日油株式会社製、商品名：パーヘキサＶ）からなる群より選ばれる少なくとも１種が好ましい。
【００６６】
（ｃ１）成分は、（ａ）成分及び（ｂ）成分との組み合わせにおいて優れた耐熱性、耐剥離性及び応力緩和を発揮しやすく、半導体装置（光学部品等）の信頼性を向上させることができる。
【００６７】
（ｃ１）成分の含有量は、波長３５０ｎｍの低い光透過率及び波長４３０ｎｍの高い光透過率を得やすい観点、及び、アウトガスの発生を抑制しやすい観点から、（ａ）成分及び（ｂ）成分の総量１００質量部に対して下記の範囲が好ましい。（ｃ１）成分の含有量は、０．１質量部以上が好ましく、０．２質量部以上がより好ましく、０．５質量部以上が更に好ましく、１質量部以上が特に好ましい。（ｃ１）成分の含有量は、３０質量部以下が好ましく、２０質量部以下がより好ましく、１０質量部以下が更に好ましく、５質量部以下が特に好ましく、３質量部以下が極めて好ましく、２質量部以下が非常に好ましい。これらの観点から、（ｃ１）成分の含有量は、０．１〜３０質量部が好ましい。
【００６８】
（ｃ２）成分としては、アシルフォスフィンオキサイド、オキシムエステル類、芳香族ケトン、キノン類、ベンゾインエーテル化合物、ベンジル誘導体、２，４，５−トリアリールイミダゾール二量体、アクリジン誘導体、クマリン系化合物、Ｎ−フェニルグリシン、Ｎ−フェニルグリシン誘導体等が挙げられる。（ｃ２）成分は、常法によって合成してもよく、市販のものを入手してもよい。
【００６９】
これらの中でも、光硬化性の向上の観点、高感度化の観点、及び、硬化物（硬化膜等）の透明性に優れやすい観点から、アシルフォスフィンオキサイド及びオキシムエステル類からなる群より選ばれる少なくとも１種が好ましい。
【００７０】
（ｃ２）成分は、１種を単独で又は２種以上を組み合わせて使用することができる。
【００７１】
アシルフォスフィンオキサイドとしては、ビス（２，４，６−トリメチルベンゾイル）−フェニルフォスフィンオキサイド（例えば、ＩＲＧＡＣＵＲＥ−８１９、ＢＡＳＦ社、商品名）、２，４，６−トリメチルベンゾイル−ジフェニルフォスフィンオキサイド（例えば、ＬＵＣＩＲＩＮ  ＴＰＯ、ＢＡＳＦ社、商品名）等が挙げられる。
【００７２】
オキシムエステル類としては、１，２−オクタンジオン−１−［４−（フェニルチオ）フェニル−２−（Ｏ−ベンゾイルオキシム）]（例えば、ＩＲＧＡＣＵＲＥ−ＯＸＥ０１、ＢＡＳＦ社、商品名）、１−［９−エチル−６−（２−メチルベンゾイル）−９Ｈ−カルバゾール−３−イル］エタノン−１−（Ｏ−アセチルオキシム）（例えば、ＩＲＧＡＣＵＲＥ−ＯＸＥ０２、ＢＡＳＦ社、商品名）、１−フェニル−１，２−プロパンジオン−２−［ｏ−（エトキシカルボニル）オキシム］（例えば、Ｑｕａｎｔａｃｕｒｅ−ＰＤＯ、日本化薬株式会社、商品名）等が挙げられる。
【００７３】
芳香族ケトンとしては、例えば、国際公開第２０１５／１１５５３７号に記載された化合物が挙げられる。
【００７４】
キノン類としては、例えば、国際公開第２０１５／１１５５３７号に記載された化合物が挙げられる。
【００７５】
ベンゾインエーテル化合物としては、ベンゾインメチルエーテル、ベンゾインエチルエーテル、ベンゾインフェニルエーテル等が挙げられる。
【００７６】
ベンジル誘導体としては、ベンゾイン、メチルベンゾイン、エチルベンゾイン等のベンゾイン化合物；ベンジルジメチルケタールなどが挙げられる。
【００７７】
２，４，５−トリアリールイミダゾール二量体としては、例えば、国際公開第２０１５／１１５５３７号に記載された化合物が挙げられる。
【００７８】
アクリジン誘導体としては、９−フェニルアクリジン、１，７−ビス（９，９’−アクリジニル）ヘプタン等が挙げられる。
【００７９】
クマリン系化合物としては、例えば、国際公開第２０１５／１１５５３７号に記載された化合物が挙げられる。
【００８０】
Ｎ−フェニルグリシン誘導体としては、Ｎ−フェニルグリシンブチルエステル、Ｎ−ｐ−メチルフェニルグリシン、Ｎ−ｐ−メチルフェニルグリシンメチルエステル、Ｎ−（２，４−ジメチルフェニル）グリシン、Ｎ−メトキシフェニルグリシン等が挙げられる。
【００８１】
（ｃ２）成分の含有量は、（ａ）成分及び（ｂ）成分の総量１００質量部に対して、０．１〜２０質量部が好ましく、０．５〜１０質量部がより好ましく、０．７５〜５質量部が更に好ましい。（ｃ２）成分の含有量がこれらの範囲であることで、硬化物の発泡、濁り、着色及びクラックを高度に防止しやすい。
【００８２】
（（ｄ）成分：紫外線吸収剤）
（ｄ）成分は、紫外線（主に、波長３００〜４００ｎｍの光）を吸収することができる。（ｄ）成分は、波長４３０ｎｍ近傍の光を僅かに吸収してもよい。（ｄ）成分は、１種を単独で又は２種以上を組み合わせて使用することができる。
【００８３】
（ｄ）成分の含有量は、波長３５０ｎｍの低い光透過率を得る観点から、樹脂組成物の総量（固形分の全量）を基準として０．００２質量％以上である。（ｄ）成分の含有量は、波長３５０ｎｍの低い光透過率及び波長４３０ｎｍの高い光透過率を得やすい観点から、樹脂組成物の総量（固形分の全量）を基準として、０．００３質量％以上が好ましく、０．００５質量％以上がより好ましく、０．００７質量％以上が更に好ましく、０．０１質量％以上が特に好ましく、０．０１５質量％以上が極めて好ましく、０．０２質量％以上が非常に好ましく、０．０２５質量％以上がより一層好ましい。
【００８４】
（ｄ）成分の含有量は、波長４３０ｎｍの高い光透過率を得る観点から、樹脂組成物の総量（固形分の全量）を基準として０．０４質量％以下である。（ｄ）成分の含有量は、樹脂組成物の総量（固形分の全量）を基準として、０．０３５質量％以下が好ましく、０．０３質量％以下がより好ましく、０．０２５質量％以下が更に好ましく、０．０２質量％以下が特に好ましく、０．０１５質量％以下が極めて好ましい。
【００８５】
（ｄ）成分の含有量は、（ａ）成分１００質量部に対して下記の範囲が好ましい。（ｄ）成分の含有量は、波長３５０ｎｍの低い光透過率及び波長４３０ｎｍの高い光透過率を得やすい観点から、０．００５質量部以上が好ましく、０．０１質量部以上がより好ましく、０．０２質量部以上が更に好ましく、０．０３質量部以上が特に好ましく、０．０４質量部以上が極めて好ましく、０．０５質量部以上が非常に好ましく、０．０６質量部以上がより一層好ましい。（ｄ）成分の含有量は、０．１質量部以下が好ましく、０．０７質量部以下がより好ましく、０．０６質量部以下が更に好ましく、０．０５質量部以下が特に好ましく、０．０４質量部以下が極めて好ましく、０．０３質量部以下が非常に好ましく、０．０２５質量部以下がより一層好ましい。これらの観点から、（ｄ）成分の含有量は、０．００５〜０．１質量部が好ましい。
【００８６】
（ｄ）成分の含有量は、（ａ）成分及び（ｂ）成分の総量１００質量部に対して下記の範囲が好ましい。（ｄ）成分の含有量は、波長３５０ｎｍの低い光透過率及び波長４３０ｎｍの高い光透過率を得やすい観点から、０．００２質量部以上が好ましく、０．００５質量部以上がより好ましく、０．０１質量部以上が更に好ましく、０．０１５質量部以上が特に好ましく、０．０２質量部以上が極めて好ましく、０．０２５質量部以上が非常に好ましく、０．０３質量部以上がより一層好ましい。（ｄ）成分の含有量は、０．０５質量部以下が好ましく、０．０４質量部以下がより好ましく、０．０３５質量部以下が更に好ましく、０．０３質量部以下が特に好ましく、０．０２５質量部以下が極めて好ましく、０．０２質量部以下が非常に好ましく、０．０１５質量部以下がより一層好ましい。これらの観点から、（ｄ）成分の含有量は、０．００２〜０．０５質量部が好ましい。
【００８７】
（酸化防止剤）
本実施形態に係る樹脂組成物は、酸化防止剤を含有することができる。本発明に係る樹脂組成物が酸化防止剤を含有することにより、樹脂組成物の熱時の劣化による着色を抑制し、熱時の透明性を向上させやすい。酸化防止剤としては、フェノール系酸化防止剤、チオエーテル系酸化防止剤、チオール系酸化防止剤等が挙げられる。酸化防止剤は、１種を単独で又は２種以上を組み合わせて使用することができる。
【００８８】
フェノール系酸化防止剤としては、ヒンダードフェノール系化合物等が挙げられる。ヒンダードフェノール系化合物としては、例えば、国際公開第２０１５／０４６４２２号に記載された化合物が挙げられ、具体的には、ビス［３−（３−ｔｅｒｔ−ブチル−４−ヒドロキシ−５−メチルフェニル）プロピオン酸］（２，４，８，１０−テトラオキサスピロ［５．５］ウンデカン−３，９−ジイル）ビス（２，２−ジメチル−２，１−エタンジイル）等が挙げられる。
【００８９】
チオエーテル系酸化防止剤としては、３，３−チオビスプロピオン酸ジトリデシル（例えば、「アデカスタブＡＯ−５０３」（株式会社ＡＤＥＫＡ））等が挙げられる。チオール系酸化防止剤としては、チオール基を有する化合物等が挙げられる。チオール基を有する化合物としては、ペンタエリスリトールテトラキス（３−メルカプトブチレート）（例えば、「カレンズＭＴ−ＰＥ１」（昭和電工株式会社））、１，３，５−トリス（３−メルカプトブチリルオキシエチル）−１，３，５−トリアジン−２，４，６（１Ｈ，３Ｈ，５Ｈ）−トリオン（例えば、「カレンズＭＴ−ＮＲ１」（昭和電工株式会社））等が挙げられる。
【００９０】
酸化防止剤の含有量は、波長３５０ｎｍの低い光透過率及び波長４３０ｎｍの高い光透過率を得やすい観点、及び、ラジカル重合反応性に悪影響を与えにくい観点から、（ａ）成分、（ｂ）成分及び（ｃ）成分の総量１００質量部に対して下記の範囲が好ましい。酸化防止剤の含有量は、０．０１質量部以上が好ましく、０．１質量部以上がより好ましく、１質量部以上が更に好ましく、１．５質量部以上が特に好ましい。酸化防止剤の含有量は、１０質量部以下が好ましく、５質量部以下がより好ましく、３質量部以下が更に好ましく、２質量部以下が特に好ましい。これらの観点から、酸化防止剤の含有量は、０．０１〜１０質量部が好ましい。
【００９１】
（カップリング剤）
本実施形態に係る樹脂組成物は、カップリング剤を含有することができる。カップリング剤としては、シランカップリング剤、チタネート系カップリング剤、アルミニウム系カップリング剤、ジルコネート系カップリング剤、ジルコアルミネート系カップリング剤等の各種のカップリング剤を用いることができる。カップリング剤は、１種を単独で又は２種以上を組み合わせて使用することができる。
【００９２】
シランカップリング剤は、アルコキシシランであってもよい。シランカップリング剤は、例えば、ビニル基、エポキシ基、スチリル基、（メタ）アクリル基、アミノ基、イソシアヌレート基、ウレイド基、メルカプト基、及び、イソシアネート基からなる群より選ばれる少なくとも１種の官能基を有するアルコキシシランであってもよい。シランカップリング剤としては、具体的には、国際公開第２０１５／１１５５３７号に例示された化合物が挙げられる。
【００９３】
チタネート系カップリング剤としては、国際公開第２０１５／１１５５３７号に例示された化合物等が挙げられる。
【００９４】
アルミニウム系カップリング剤としては、アセトアルコキシアルミニウムジイソプロピオネート等が挙げられる。
【００９５】
ジルコネート系カップリング剤としては、テトラプロピルジルコネート、テトラブチルジルコネート、テトラ（トリエタノールアミン）ジルコネート、テトライソプロピルジルコネート、ジルコニウムアセチルアセトネート、アセチルアセトンジルコニウムブチレート、ステアリン酸ジルコニウムブチレート等が挙げられる。
【００９６】
ジルコアルミネート系カップリング剤としては、下記一般式（３）で表される化合物等が挙げられる。
【化６】
2019204061.tif 000007
［式（３）中、Ｒ１２はカルボキシル基又はアミノ基を示す。］
【００９７】
前記Ｒ１２がカルボキシル基である化合物としては、マンシェム  ＣＰＧ−カルボキシジルコアルミネート等が挙げられる。Ｒ１２がアミノ基である化合物としては、マンシェム  ＡＰＯ−Ｘ−アミノジルコアルミネート溶液等が挙げられる。それぞれローヌプーランク社より入手できる。
【００９８】
これらのカップリング剤の中でも、材料間の界面の結合又は濡れ性をよくする効果が高い観点から、シランカップリング剤が好ましく、（メタ）アクリル基を有するシランカップリング剤がより好ましく、γ−メタクリロキシプロピルトリメトキシシラン（別名：メタクリル酸３−（トリメトキシシリル）プロピル）、γ−メタクリロキシプロピルメチルジメトキシシラン、及び、γ−アクリロキシプロピルトリメトキシシランからなる群より選ばれる少なくとも１種が更に好ましい。
【００９９】
カップリング剤の含有量は、（ａ）成分、（ｂ）成分及び（ｃ）成分の総量１００質量部に対して下記の範囲が好ましい。カップリング剤の含有量は、接着強度の向上効果が得られやすい傾向がある観点から、０．１質量部以上が好ましく、０．５質量部以上がより好ましく、０．８質量部以上が更に好ましく、１質量部以上が特に好ましい。カップリング剤の含有量は、揮発分が少なく、硬化物中のボイドの発生が容易に抑制される傾向がある観点から、２０質量部以下が好ましく、１５質量部以下がより好ましく、１０質量部以下が更に好ましく、５質量部以下が特に好ましく、３質量部以下が極めて好ましく、２質量部以下が非常に好ましい。これらの観点から、カップリング剤の含有量は、０．１〜２０質量部が好ましい。
【０１００】
（有機溶媒）
本実施形態に係る樹脂組成物は、有機溶媒を含有することができる。含有成分を有機溶媒に溶解又は分散させることによりワニス状の樹脂組成物を得ることができる。ワニス状の樹脂組成物を用いることにより、基材への塗布性が向上し、作業性が良好である。
【０１０１】
有機溶媒としては、樹脂組成物の含有成分を均一に撹拌混合、溶解、混練又は分散できる溶媒であれば制限はなく、従来公知の溶媒を使用することができる。有機溶媒としては、アルコール系、エーテル系、ケトン系、アミド系、芳香族炭化水素系、エステル系、ニトリル系等の溶媒が挙げられる。有機溶媒の具体例としては、低温での揮発を抑制しやすい観点から低沸点の溶媒（ジエチルエーテル、アセトン、メタノール、テトラヒドロフラン、ヘキサン、酢酸エチル、エタノール、メチルエチルケトン、２−プロパノール等）が挙げられ、塗膜安定性を向上させる等の観点から高沸点の溶媒（トルエン、メチルイソブチルケトン、１−ブタノール、２−メトキシエタノール、２−エトキシエタノール、キシレン、Ｎ，Ｎ−ジメチルアセトアミド、Ｎ，Ｎ−ジメチルホルムアミド、シクロヘキサノン、ジメチルアセトアミド、ブチルセロソルブ、ジメチルスルホキシド、プロピレングリコールモノメチルエーテルアセテート、Ｎ−メチル−２−ピロリドン、γ−ブチロラクトン等）が挙げられる。有機溶媒は、１種を単独で又は２種以上を組み合わせて使用することができる。
【０１０２】
これらの中でも、溶解性に優れると共に乾燥速度が速い観点から、メチルエチルケトン、シクロヘキサノン及びプロピレングリコールモノメチルエーテルアセテートからなる群より選ばれる少なくとも１種が好ましい。
【０１０３】
有機溶媒の含有量は、ワニス状態にしたときの粘度等によって決定されるものである。有機溶媒の含有量は、樹脂組成物の総量（有機溶媒等の揮発分を含む全量）を基準として、５〜９５質量％が好ましく、１０〜９０質量％がより好ましく、１０〜５０質量％が更に好ましい。
【０１０４】
（その他の成分）
本実施形態に係る樹脂組成物は、（ｂ）成分とは別に、単官能（メタ）アクリル単量体（１つの（メタ）アクリロイル基を有する化合物。例えば、１つの（メタ）アクリロイル基及び複素環を有する化合物）を含有してもよい。単官能（メタ）アクリル単量体としては、例えば、前記（ａ）成分で例示した（メタ）アクリル単量体（（メタ）アクリル酸グリシジル等）が挙げられる。単官能（メタ）アクリル単量体は、１種を単独で又は２種以上を組み合わせて使用することができる。
【０１０５】
本実施形態に係る樹脂組成物は、その他の添加剤を含有してもよい。添加剤としては、エポキシ硬化剤、エポキシ硬化促進剤、濡れ向上剤（フッ素系界面活性剤、ノニオン系界面活性剤、高級脂肪酸等）、消泡剤（シリコーン油等）、イオントラップ剤（無機イオン交換体等）、屈折率調整剤、その他のフィラー（有機フィラー、無機フィラー等）などが挙げられる。これらの添加剤は、１種を単独で又は２種以上を組み合わせて使用することができる。
【０１０６】
＜半導体装置の製造方法＞
本実施形態に係る半導体装置の製造方法は、本実施形態に係る樹脂組成物を含む樹脂層（接着剤層）が半導体基板と透明基材との間に配置された状態で前記樹脂層を硬化する工程（硬化物形成工程）を備える。例えば、本実施形態に係る半導体装置の製造方法は、本実施形態に係る樹脂組成物を含む樹脂層を半導体基板上に形成する工程（樹脂層形成工程）と、前記樹脂層が前記半導体基板と透明基材との間に配置された状態で前記樹脂層を硬化する工程（硬化物形成工程）と、を備える。樹脂層は、例えば、本実施形態に係る樹脂組成物からなる。透明基材（ガラス基材等）は、例えば、透明基板（ガラス基板等）である。硬化物形成工程は、樹脂層を半導体基板と透明基材とで挟み、前記半導体基板及び前記透明基材を圧着する工程（圧着工程）と、樹脂層を硬化する工程（硬化工程）とを有していてもよい。圧着工程及び硬化工程は、必ずしも独立した工程である必要はなく、圧着を行いながら同時に硬化を行ってもよい。
【０１０７】
図１及び図２は、本実施形態に係る半導体装置の製造方法の一例を示す工程図であり、ディスペンス法を用いた製造方法を例示する工程図である。まず、図１（ａ）に示すように、支持基材１０と、支持基材１０上に実装された半導体基板２０とを備える積層体を用意する。支持基材１０及び半導体基板２０の端子（図示せず）同士は、ワイヤー１５により電気的に接続されている。半導体装置が固体撮像素子である場合、例えば、半導体基板２０の上部に受光部が配置されている。次に、図１（ｂ）に示すように、ディスペンス法により樹脂組成物を半導体基板２０上に供給した後、図２（ａ）に示すように加熱乾燥することにより樹脂層３０を半導体基板２０上に形成する。例えば、半導体基板２０の受光部を覆うように樹脂層３０を形成する。次に、図２（ｂ）に示すように、樹脂層３０上に透明基材４０を圧着する。そして、図２（ｃ）に示すように、樹脂層３０を硬化して樹脂層（硬化物）３０ａを形成することにより半導体装置１００を得る。
【０１０８】
以下、各工程について更に説明する。
【０１０９】
（樹脂層形成工程）
樹脂層形成工程としては、例えば、本実施形態に係る樹脂組成物を半導体基板上に塗布する方法、又は、フィルム状の樹脂組成物を半導体基板に貼り付ける方法を採用することができる。半導体基板は、例えば、半導体ウェハ、及び、半導体素子（半導体チップ）のいずれであってもよい。
【０１１０】
樹脂組成物を塗布する方法としては、ディスペンス法（シリンジディスペンス法等）、スピンコート法、ダイコート法、ナイフコート法などの手法が挙げられる。フィルム状の樹脂組成物を貼り付ける方法を採用する場合、充分な濡れ広がりを確保するため、０〜９０℃の範囲でラミネートすることが好ましい。また、均一に貼り付けるため、ロールラミネートを行うことが好ましい。
【０１１１】
フィルム状の樹脂組成物の製造方法を以下に説明する。例えば、本実施形態に係る樹脂組成物を支持フィルム上に均一に塗布し、使用した溶媒が充分に揮散する条件（例えば、６０〜２００℃の温度で０．１〜３０分間）で加熱することにより、フィルム状の樹脂組成物を形成する。このとき、フィルム状の樹脂組成物が所望の厚さを有するように、樹脂組成物の溶媒量、粘度、塗布初期の厚さ（ダイコーター、コンマコーター等のコーターを用いる場合は、コーターと支持フィルムとのギャップを調整する）、乾燥温度、風量などを調整する。
【０１１２】
支持フィルムは、平坦性を有することが好ましい。例えば、ＰＥＴフィルムのような支持フィルムは、静電気による密着性が高いため、作業性を向上させるために平滑剤を使用している場合がある。平滑剤の種類及び温度によっては、接着剤に微妙な凹凸が転写され平坦性が下がる場合がある。したがって、平滑剤を使用していない支持フィルム、又は、平滑剤の少ない支持フィルムを使用することが好ましい。また、柔軟性に優れる観点から、ポリエチレンフィルム等の支持フィルムが好ましいが、ラミネート時にロール痕等が樹脂層表面に転写しないよう、支持フィルムの厚さ及び密度を適宜選択することが好ましい。
【０１１３】
（圧着工程）
続いて、半導体基板上に形成された樹脂層を、必要に応じて加熱乾燥する。乾燥する温度に特に制限はないが、含有成分を溶媒に溶解又は分散させてワニス状の樹脂組成物を用いる場合、乾燥温度は、溶媒の発泡により気泡が発生することを乾燥時に抑制しやすい観点から、使用した溶媒の沸点よりも１０〜５０℃低いことが好ましい。同様の観点から、乾燥温度は、使用した溶媒の沸点よりも１５〜４５℃低いことがより好ましく、使用した溶媒の沸点よりも２０〜４０℃低いことが更に好ましい。
【０１１４】
また、含有成分を溶媒に溶解又は分散させてワニス状の樹脂組成物を用いる場合、溶媒の発泡により気泡が発生することを硬化後に抑制しやすい観点から、溶媒の残存量をできるだけ少なくすることが好ましい。
【０１１５】
前記の加熱乾燥を行う条件は、使用した溶媒が充分に揮散し、且つ、（ｃ）成分が実質的にラジカルを発生しない条件であれば特に制限はないが、通常、４０〜１００℃で、０．１〜９０分間加熱して行う。なお、「実質的にラジカルを発生しない」とは、ラジカルが全く発生しないか、又は、発生したとしてもごくわずかであることをいい、これにより、重合反応が進行しないか、又は、仮に進行したとしても前記樹脂層の物性に影響を及ぼさない程度の条件であることをいう。また、加熱による（ｃ）成分からのラジカル発生を抑制しつつ、溶媒の残存量が少なくなる観点から、減圧条件下で乾燥することが好ましい。
【０１１６】
樹脂層を加熱硬化させる際の発泡によってはんだリフロー時に樹脂層が剥離することを抑制しやすい観点から、樹脂層の内部又は表面に存在する揮発成分（残存溶媒、低分子量不純物、反応生成物、分解生成物、材料由来の水分、表面吸着水等）を充分に少なくすることが好ましい。
【０１１７】
加熱乾燥後、樹脂層上に透明基材を圧着する。なお、前記加熱乾燥は、樹脂層形成工程においてフィルム状の樹脂組成物を貼り付ける方法を採用した場合には、省略することができる。
【０１１８】
（硬化工程）
樹脂層を介して半導体基板と透明基材とを圧着した後、樹脂層を硬化させることにより硬化物を形成する。硬化方法としては、例えば、熱及び／又は光により硬化させる方法が挙げられ、特に、熱により硬化させることが好ましい。
【０１１９】
樹脂層の硬化物を形成する硬化工程において、熱硬化（キュア）は、温度を選択して段階的に昇温しながら１〜２時間実施することが好ましい。熱硬化は１００〜２００℃で行うことが好ましい。
【０１２０】
＜半導体装置＞
本実施形態に係る半導体装置は、半導体基板と、透明基材と、前記半導体基板及び前記透明基材の間に配置された樹脂層（接着剤層）と、を備える。例えば、本実施形態に係る半導体装置は、半導体基板と、前記半導体基板上に配置された樹脂層（接着剤層）と、前記樹脂層を介して前記半導体基板に接着された透明基材と、を備える。前記樹脂層は、本実施形態に係る樹脂組成物又はその硬化物を含む。前記透明基材は、例えば、樹脂層を介して半導体基板上に配置されている。
【０１２１】
半導体装置としては、例えば、光学部品が挙げられる。光学部品としては、例えば、固体撮像素子等の光デバイスが挙げられる。固体撮像素子としては、ＣＣＤイメージセンサ、ＣＭＯＳイメージセンサ（例えば裏面照射型ＣＭＯＳイメージセンサ）等が挙げられる。本実施形態に係る半導体装置の一例であるＣＭＯＳイメージセンサは、例えば、携帯電話に内蔵される。この場合、ＣＭＯＳイメージセンサは、携帯電話のマザーボードにはんだボールを介して搭載され、センサの上方（すなわち、ガラス基材等の透明基材側）に光学レンズが配置される。
【０１２２】
本実施形態に係る半導体装置（例えば固体撮像素子）は、半導体基板の主面（例えば上面）に配置された受光部が樹脂層に覆われていてよい。本実施形態に係る半導体装置（例えば固体撮像素子）は、例えば、上面に受光部が配置された半導体基板と、前記受光部を覆うように前記半導体基板上に配置された樹脂層と、前記樹脂層を介して前記半導体基板に接着された透明基材と、を備える。本実施形態に係る半導体装置は、半導体基板の主面において受光部より当該主面の外周側に位置する領域（例えば、主面の外周部）上に配置された部材（例えば、額縁状部材）を備えていてよい。当該部材は、受光部を露出させる開口（キャビティ）を有していてよく、当該開口に樹脂層が配置（充填）されていてよい。本実施形態に係る半導体装置では、半導体基板と透明基材との間が樹脂層のみにより封止されていてもよい。本実施形態に係る半導体装置では、半導体基板の一部又は全体が樹脂層により封止されていてよい。樹脂層は、半導体基板及び透明基材の間に加えて、半導体基板及び／又は透明基材の周囲に配置されていてもよい。
【０１２３】
本実施形態に係る半導体装置は、例えば、本実施形態に係る樹脂組成物を用いたノンキャビティ構造を有する。以下、本実施形態に係る半導体装置の一例として、裏面照射型固体撮像素子であるＣＭＯＳイメージセンサについて、場合により図面を参照しながら説明する。
【０１２４】
図３は、半導体装置の一例（第１実施形態、ＣＭＯＳイメージセンサ）を示す平面図である。図４は、図３に示すＡ−Ａ’線の断面図である。ＣＭＯＳイメージセンサ１ａは、中央部の領域にマイクロレンズ２が複数配置されたセンサ部（受光部）３ａを有する。センサ部３ａの周辺には、回路が形成されている周辺回路部３ｂが存在する。少なくともセンサ部３ａを覆うようにガラス基板４が配置されている。
【０１２５】
図４に示すように、シリコン基板５の一方の面上にフォトダイオード２ａが複数配置されている。フォトダイオード２ａの上面には、少なくともフォトダイオード２ａを覆うようにカラーフィルタ２ｂが配置され、カラーフィルタ２ｂの上面にマイクロレンズ２が配置されている。カラーフィルタ２ｂは、フォトダイオード２ａ毎に配置されており、各マイクロレンズ２は、各カラーフィルタ２ｂに対応する位置に配置されている。本実施形態に係る樹脂組成物又はその硬化物を含む樹脂層６ａは、シリコン基板５の一方の面側におけるマイクロレンズ２が配置されている領域上の全面に形成されており、樹脂層６ａ上にガラス基板４が配置されている。これにより、ＣＭＯＳイメージセンサ１ａは、キャビティがない構造（ノンキャビティ構造）を有している。一方、シリコン基板５の他方の面側には、配線層７が配置され、配線層７の下面にはんだボール８が配置されている。
【０１２６】
図５は、半導体装置の他の例（第２実施形態、ＣＭＯＳイメージセンサ）を示す断面図である。図５に示すＣＭＯＳイメージセンサ１ｂでは、シリコン基板５上に配置されたマイクロレンズ２を覆わないようにマイクロレンズ２の外周側の部分に額縁状部材９が配置され、透明性を有するガラス基板４が額縁状部材９の上面に配置されている。ガラス基板４、シリコン基板５及び額縁状部材９によって囲まれた部分には、本実施形態に係る樹脂組成物又はその硬化物を含む樹脂層６ｂが充填されており、ノンキャビティ構造が形成されている。図５の半導体装置において樹脂層６ｂは、ガラス基板４及びシリコン基板５を接着するための接着剤としての役割の他、キャビティを充填して、マイクロレンズ２、フォトダイオード２ａ及びカラーフィルタ２ｂを封止する封止材としての役割も担う。
【０１２７】
接着性を有するリブ（額縁状樹脂層）を用いたノンキャビティ構造では、受光部を囲うように、接着性を有するリブ（以下、単に「リブ」ともいう。）を形成した後、受光部を封止するように、透明性を有する封止材を充填し、透明性を有する基板（例えば、ガラス基板）を接着する。例えば、図５のノンキャビティ構造では、額縁状部材９を形成した後、キャビティに樹脂組成物を充填することで樹脂層６ｂを形成する。このように作製されたノンキャビティ構造は、リブ以外の部分でも充分に接着性を付与することができ、より信頼性の高いノンキャビティ構造を得ることができる。一方で、図４のノンキャビティ構造では、リブを設けずに、本実施形態に係る樹脂組成物又はその硬化物を含む樹脂層６ａを介して、ガラス基板４とシリコン基板５とを接着している。これは、本実施形態に係る樹脂組成物及びその硬化物が接着剤及び封止材として機能することができるためである。この場合、図４に示すノンキャビティ構造（第１実施形態）は、図５に示すノンキャビティ構造（第２実施形態）と比較すると、リブの形成が不要となり、簡便に半導体装置を作製することができる。また、リブを形成するために必要な印刷機、露光機、現像機等の設備も不要である。
【０１２８】
図６は、半導体装置の製造方法を対比するための図面である。図６（Ａ）は、第２実施形態に係る半導体装置の製造方法（リブ形成プロセス）を示す。図６（Ｂ）は、第１実施形態に係る半導体装置の製造方法（全面封止プロセス）を示す。第２実施形態に係る半導体装置の製造方法では、（ａ）樹脂形成（ラミネート、スピンコート等）、（ｂ）露光、（ｃ）現像、（ｄ）ガラス封止、（ｅ）樹脂硬化、及び、（ｆ）ダイシングの各工程が必要である。一方、第１実施形態に係る半導体装置の製造方法では、本実施形態に係る樹脂組成物を用いることにより、リブ（額縁状の接着剤）の形成が不要であることから、（ｂ）露光及び（ｃ）現像の工程が不要である。これにより、半導体基板上に樹脂層を形成後、すぐに透明基材（ガラス基材等）で封止することができる。その後、ダイシング等により個片化することができる。
【０１２９】
図７は、キャビティ構造を有する半導体装置（裏面照射型固体撮像素子）の一例を示す断面図である。図７において、シリコン基板５上には、ガラス基板４及び額縁状部材９によって囲まれたキャビティ（空洞）９ａが存在する。キャビティ構造では、接着剤をフォトリソグラフィー、印刷法、ディスペンス法等を用いて額縁状に形成した後、得られた額縁状部材９を介してガラス基板４とシリコン基板５とを接着する。そのため、キャビティ構造では、本実施形態のような封止材が不要である一方、額縁状接着剤が必要である。
【０１３０】
ノンキャビティ構造では、キャビティ構造と比較して以下のようなメリットがある。
【０１３１】
キャビティ構造では、マイクロレンズ、ガラス基材等に付着した異物も画質低下の原因となる。これは、接着剤を形成してからガラス基材を接着するまでの間、キャビティがむき出しになっていることによる。一方、本実施形態のノンキャビティ構造では、むき出しになっている時間が少ないため、異物の付着は低減される。
【０１３２】
ノンキャビティ構造では、樹脂層とガラス基材との接着面積が広い。そのため、本実施形態のノンキャビティ構造では、ガラス基材が額縁状樹脂層のみによって接着されるキャビティ構造と比較すると、接着剤による素子内での応力にバラツキが少なく、接着剤の剥離、変形等が低減される。
【０１３３】
以上、実施形態を説明したが、本発明は前記実施形態に限定されるものではない。例えば、前記各実施形態に関して、当業者が適宜、構成要素の追加、削除若しくは設計変更を行った形態、又は、工程の追加、省略若しくは条件変更を行った形態も、本発明の趣旨に反しない限り、本発明の範囲に包含される。例えば、前記実施形態においては、透明基材としてガラス基材を用いる例を示したが、本発明はこれに限定されず、必要な強度、剛性及び光透過率を具備する透明基材であればよい。
【実施例】
【０１３４】
以下、実施例及び比較例に基づいて本発明をより具体的に説明するが、本発明は以下の実施例に限定されるものではない。
【０１３５】
＜樹脂組成物の含有成分の準備＞
下記含有成分を準備した。
【０１３６】
（（メタ）アクリル重合体）
（メタ）アクリル重合体（ａ１）を下記の手順で合成した。
【０１３７】
アクリル酸トリシクロ［５．２．１．０２，６］デカ−８−イル（ＦＡ−５１３Ａ、日立化成株式会社、商品名）３００ｇ、アクリル酸ブチル（ＢＡ）３５０ｇ、メタクリル酸ブチル（ＢＭＡ）３００ｇ、メタクリル酸グリシジル（ＧＭＡ）５０ｇ及びメタクリル酸２−エチルヘキシル（２ＥＨＭＡ）５０ｇを混合して単量体混合物を得た。得られた単量体混合物にジラウロイルパーオキサイド５ｇ及びｎ−オクチルメルカプタン（連鎖移動剤）０．４５ｇを溶解させて混合液を得た。
【０１３８】
撹拌機及びコンデンサを備えた５Ｌのオートクレーブにポリビニルアルコール（懸濁剤）０．４４ｇ及びイオン交換水２０００ｇを加えた。次いで、撹拌しながら前記混合液を加え、撹拌回転数２５０ｍｉｎ−１、窒素雰囲気下において６０℃で５時間重合させた。次いで、９０℃で２時間重合させ、樹脂粒子を得た（重合率は、質量法で９９％であった）。この樹脂粒子を水洗、脱水及び乾燥させることにより（メタ）アクリル重合体（ａ１）を得た。得られた（メタ）アクリル重合体（ａ１）の重量平均分子量は４８万であった。
【０１３９】
（メタ）アクリル重合体（ａ１）の重量平均分子量は、ゲル・パーミエーション・クロマトグラフィー（ＧＰＣ）により、標準ポリスチレンを用いた検量線から換算した。検量線は、標準ポリスチレンキットＰＳｔＱｕｉｃｋシリーズ  Ｃ（東ソー株式会社、商品名）を用いて３次式で近似した。ＧＰＣの条件を以下に示す。
ポンプ：Ｌ６０００  Ｐｕｍｐ（株式会社日立製作所）
検出器：Ｌ３３００  ＲＩ  Ｍｏｎｉｔｏｒ（株式会社日立製作所）
カラム：Ｇｅｌｐａｃｋ  ＧＬ−Ｓ３００ＭＤＴ−５（計２本）（日立化成株式会社、商品名）
カラムサイズ：直径８ｍｍ×３００ｍｍ
溶離液：ＤＭＦ／ＴＨＦ（質量比１／１）＋ＬｉＢｒ・Ｈ２Ｏ  ０．０３ｍｏｌ／Ｌ＋Ｈ３ＰＯ４  ０．０６ｍｏｌ／Ｌ
試料濃度：０．１質量％
流量：１ｍＬ／ｍｉｎ
測定温度：４０℃
【０１４０】
（２官能（メタ）アクリル単量体）
Ｒ−６０４：日本化薬株式会社、商品名「ＫＡＹＡＲＡＤ  Ｒ−６０４」、ジオキサングリコールジアクリレート
【０１４１】
（重合開始剤）
パークミルＤ：日油株式会社、商品名「パークミルＤ」、熱重合開始剤、ジクミルパーオキサイド、１時間半減期温度１３５．７℃、１０時間半減期温度１１６．４℃
【０１４２】
（吸光材料）
紫外線吸収剤
【０１４３】
（酸化防止剤）
ＡＯ−８０：株式会社ＡＤＥＫＡ、商品名「アデカスタブＡＯ−８０」、ヒンダードフェノール系酸化防止剤、ビス［３−（３−ｔｅｒｔ−ブチル−４−ヒドロキシ−５−メチルフェニル）プロピオン酸］（２，４，８，１０−テトラオキサスピロ［５．５］ウンデカン−３，９−ジイル）ビス（２，２−ジメチル−２，１−エタンジイル
ＡＯ−５０３：株式会社ＡＤＥＫＡ、商品名「アデカスタブＡＯ−５０３」、チオエーテル系酸化防止剤、３，３−チオビスプロピオン酸ジトリデシル
ＭＴ−ＰＥ１：昭和電工株式会社、商品名「カレンズＭＴ−ＰＥ１」、ペンタエリスリトールテトラキス（３−メルカプトブチレート）
【０１４４】
（その他）
ＡＣＭＯ：ＫＪケミカルズ株式会社、商品名「ＡＣＭＯ」、アクリロイルモルホリン、単官能（メタ）アクリル単量体
ＳＺ−６０３０：東レ・ダウコーニング株式会社、商品名「ＳＺ−６０３０」、γ−メタクリロイルオキシプロピルトリメトキシシラン、カップリング剤
ＰＧＭＥＡ：関東化学株式会社、プロピレングリコール１−モノメチルエーテル２−アセテート、有機溶媒
【０１４５】
＜樹脂組成物の調製＞
（メタ）アクリル重合体（ａ１）を２００質量部と、Ｒ−６０４を１６０質量部と、パークミルＤを４質量部と、ＡＯ−８０を５質量部と、ＡＯ−５０３を１質量部と、ＭＴ−ＰＥ１を１質量部と、ＡＣＭＯを４０質量部と、ＳＺ−６０３０を４質量部と、ＰＧＭＥＡを４００質量部と、を混合した後に紫外線吸収剤を混合して、表１に示す使用量の紫外線吸収剤を含有する実施例及び比較例の樹脂組成物を得た。
【０１４６】
＜評価＞
ガラス基材上に実施例及び比較例の樹脂組成物を塗布した後に７０℃／１０分及び１００℃／１０分で乾燥をさせることにより、膜厚１５０μｍのフィルム状の樹脂膜を作製した。次に、真空下で２００℃／２時間の熱処理を行って樹脂膜を硬化させることにより硬化膜を得た。その後、２５℃における硬化膜の透過率（分光スペクトル）を測定した。具体的には、分光光度計Ｕ４１００（商品名、株式会社日立製作所、開始８００ｎｍ、終了３００ｎｍ、スキャンスピード６００ｎｍ／ｍｉｎ、サンプリング間隔１．０ｎｍ、ベースライン：Ａｉｒ）を用いて波長３００〜８００ｎｍの範囲で透過率を測定し、波長３５０ｎｍ及び４３０ｎｍにおける光透過率を得た。測定結果を表１に示す。
【０１４７】
【表１】
2019204061.tif 000008
【０１４８】
表１によれば、実施例において、波長３５０ｎｍの低い光透過率、及び、波長４３０ｎｍの高い光透過率を有する硬化物が得られることが確認された。
【符号の説明】
【０１４９】
１ａ，１ｂ…ＣＭＯＳイメージセンサ（半導体装置）、２…マイクロレンズ、２ａ…フォトダイオード、２ｂ…カラーフィルタ、３ａ…センサ部、３ｂ…周辺回路部、４…ガラス基板（透明基材）、５…シリコン基板（半導体基板）、６ａ，６ｂ，３０，３０ａ…樹脂層、７…配線層、８…はんだボール、９…額縁状部材、９ａ…キャビティ、１０…支持基材、１５…ワイヤー、２０…半導体基板、４０…透明基材、１００…半導体装置。
【図１】
2019204061.tif 000009
【図２】
2019204061.tif 000010
【図３】
2019204061.tif 000011
【図４】
2019204061.tif 000012
【図５】
2019204061.tif 000013
【図６】
2019204061.tif 000014
【図７】
2019204061.tif 000015